(57)【特許請求の範囲】
【請求項１】
多層膜被覆粉体の製造方法において、核粒子が金属であり、該金属粒子の表面に多層膜のうち第１層あるいは最内層の膜として、金属アルコキシドの加水分解により金属水酸化物膜あるいは金属酸化物膜を形成し、その層の膜より上の層の膜として、金属塩の反応により金属水酸化物膜あるいは金属酸化物膜を形成して被覆膜とすることを特徴とする多層膜被覆粉体の製造方法。
【請求項２】
前記の金属アルコキシドの加水分解により金属水酸化物膜あるいは金属酸化物膜を形成した後、これらの膜を熱処理することを特徴とする請求項１記載の多層膜被覆粉体の製造方法。
【請求項３】
前記の金属塩の反応により金属水酸化物膜あるいは金属酸化物膜とした後、これらの膜を加熱処理して被覆膜とすることを特徴とする請求項１又は請求項２記載の多層膜被覆粉体の製造方法。
【発明の詳細な説明】
【０００１】
【発明の属する技術分野】
本発明は表面に多層膜を有し、複合機能を発揮する粉体に関するものであり、詳しくは、表面に多層膜を有し、カラー磁性トナーやカラー磁性インキ等のカラー磁性材料原料となる磁性粉体、再帰反射顔料や耐候性の顔料等に関するものである。
【０００２】
【従来の技術】
従来より、特有の性質を有する粉体を得るため、あるいは粉体の表面の性質を変えるために、粉体の表面を他の物質で被覆することが行われているが、粒径の小さい粉体の表面に均一に被覆することは困難なことであり、その関係で粉体の被覆手段として種々の方法が検討されている。
特開平１−１１９０６２号公報には、粉体にその導電率を上げることを目的として、該粉体に銀被覆をする技術が開示されている。また、金属粉体又は金属酸化物粉体の表面に金属の被覆膜を形成する方法については、例えば特開平３−２７１３７６号公報や特開平３−２７４２７８号公報に記載さている。
【０００３】
粉体の表面に金属酸化物の被覆膜を形成する方法については、同種の金属酸化物の皮膜を形成する場合にはその金属粉体を酸化雰囲気中に置くことによっても得られるが、別の金属酸化物の被覆膜を形成するためには、この方法は適用することができず、まして粉体が金属化合物やプラスチックである場合には全く別の方法によることが必要である。
粉体の上に金属酸化物の被覆膜を形成するための方法として、粉体を金属塩水溶液に入れ、反応による沈殿によりその粉体の粒子の上に金属化合物沈殿物の層を形成し、それを乾燥させるか、あるいはそれを加熱して金属酸化物の層を形成することにより得ることができる。しかし、この方法では、緻密な酸化皮膜は得難い。また緻密な酸化皮膜を生成させようとするとこの方法では膜厚を厚くすることは困難である等、緻密な膜を均一に希望する膜厚に生成させることは容易ではない。
【０００４】
先に、本発明者は、金属粉体又は金属酸化物粉体を金属アルコキシド溶液中に分散し、該金属アルコキシドを加水分解するとにより、金属酸化物の皮膜を形成する方法を発明し特許出願した（特開平６−２２８６０４号公報）。
また、本発明者は、フェライトや酸化クロムなどの磁性体粉末の表面に金属酸化物の被覆膜を形成し、その上に金属コバルトや金属銀の被覆膜を形成して、十分に白色の磁性粉体を得ること、および金属銀や金属銅のような熱伝導性の良い金属粉体に金属酸化物膜を設けることにより熱伝導性の良い絶縁性粉体を得る等、金属粉体又は金属酸化物粉体の表面に金属膜と金属酸化物膜を交互に複数層設けることにより、機能性の高い粉体を開発し特許出願した（特開平７−９０３１０号公報）。また、同様に金属又は金属化合物粉体の表面に金属酸化物の多層膜を形成させるが、金属酸化物膜を多層被覆した粉体を熱処理して、より緻密で安定した金属酸化物多層膜を有する粉体を製造することに関する特許を出願した（特願平７−８０８３２号）。
【０００５】
【発明が解決しようとする課題】
前記したように、本発明者は金属粉体又は金属化合物粉体の表面に金属酸化物や金属の皮膜を形成して、核になる金属又は金属化合物粉体が備えている性質の他に別の性質を付与して機能性の高い金属又は金属化合物粉体を開発することに努めてきた。
しかしながら、前記金属粉体又は金属化合物粉体の表面に金属酸化物の皮膜を形成するために金属アルコキシドを原料として使用する方法では、金属アルコキシドは高価な化合物である関係で、それを用いて開発した製品の価格も当然高価なものとなるので、製品の用途が非常に限定される。
【０００６】
しかしながら、金属酸化物の皮膜を金属塩水溶液からの沈殿で形成する方法では、均一な金属酸化物皮膜を得ることが難しいという問題もあるが、それよりも沈殿のために金属塩水溶液を反応させる場合には、酸やアルカリを使用したり、反応でそれらが副生するために、核となる粉体粒子が特に金属の場合、それらの反応剤や副生物である酸やアルカリに侵されるために溶けてしまうという欠点があるので、この方法は適用できないという問題がある。
本発明は、前記技術の欠点を解決し、機能性の高い金属又は金属化合物粉体を安価に提供すること、および金属又は金属化合物粉体以外の材質の粉体、例えば有機性粉体等にも広く適用できる、有機性粉体等の上に金属膜や金属酸化物膜を複数層設けることができる技術を提供することにある。
【０００７】
【課題を解決するための手段】
本発明者は、従来からの簡単で安価な金属酸化物膜をつくる手段である金属塩水溶液からの沈殿法が適用できないかについて検討を加えていたところ、金属アルコキシドの加水分解法による金属酸化物膜は、前記したように極めて緻密である点から、この金属酸化物膜により被覆されているものであるならば、金属塩水溶液からの沈殿法を使用しても、その沈殿法の反応条件がその粉体粒子を侵すようなものであっても、前記の金属アルコキシドの加水分解法による金属酸化物膜によって保護されるために、中の粉体粒子が侵されることがないことを見いだすことにより、本発明に到達した。
【０００８】
すなわち、前記した種々の課題は、下記の本発明の多層膜被覆粉体の製造方法によって解決された。
（１）多層膜被覆粉体の製造方法において、核粒子が金属であり、該金属粒子の表面に多層膜のうち第１層あるいは最内層の膜として、金属アルコキシドの加水分解により金属水酸化物膜あるいは金属酸化物膜を形成し、その層の膜より上の層の膜として、金属塩の反応により金属水酸化物膜あるいは金属酸化物膜を形成して被覆膜とすることを特徴とする多層膜被覆粉体の製造方法。
（２）前記の金属アルコキシドの加水分解により金属水酸化物膜あるいは金属酸化物膜を形成した後、これらの膜を熱処理することを特徴とする前記（１）記載の多層膜被覆粉体の製造方法。
（３）前記の金属塩の反応により金属水酸化物膜あるいは金属酸化物膜とした後、これらの膜を加熱処理して被覆膜とすることを特徴とする前記（１）又は（２）記載の多層膜被覆粉体の製造方法。
【０００９】
次に本発明の実施態様である多層膜被覆粉体を示す。
（４）多層膜被覆粉体において、核粒子が金属であり、該金属粒子の表面に設けた多層膜のうち少なくとも１層の膜が、金属アルコキシドの加水分解による金属水酸化物膜あるいは金属酸化物膜であり、その層の膜より上の層の膜が、金属塩の反応により金属水酸化物膜あるいは金属酸化物膜により形成されてなる被覆膜であることを特徴とする多層膜被覆粉体。
（５）前記の金属アルコキシドの加水分解による金属水酸化物膜あるいは金属酸化物膜が、加熱処理してなる被覆膜であることを特徴とする（４）項記載の多層膜被覆粉体。
（６）前記の金属塩の反応により形成された金属水酸化物膜あるいは金属酸化物膜が、その形成後に加熱処理してなる被覆膜であることを特徴とする（４）又は（５）項記載の多層膜被覆粉体。
【００１０】
本発明において、前記本発明の多層膜被覆粉体の核になる粉体は、無機性物質からなる粉体の他、有機性物質からなる粉体も使用できる。前記本発明の無機性物質からなる粉体を構成する無機性物質としては、鉄、ニッケル、クロム、チタン、アルミニウム等の金属、また鉄−ニッケルや鉄−コバルト合金等の金属合金、さらには鉄・ニッケル合金窒化物や鉄・ニッケル・コバルト合金窒化物、また金属酸化物としては例えば鉄、ニッケル、クロム、チタン、アルミニウム、ケイ素（この場合ケイ素は金属に分類するものとする）等の酸化物の他、カルシウム、マグネシウム、バリウム等のアルカリ土類金属酸化物あるいはこれらの複合酸化物、粘土類、ガラス類等が挙げられる。
本発明においては、その目的の一つがカラー磁性トナーやカラー磁性インクのような磁性を有する粉体を製造することにあるので、その場合本発明の多層膜被覆粉体の核になる粉体としては強磁性体を使用することが好ましい。強磁性体としては鉄、ニッケル、クロム、チタン、アルミニウム等の透磁率の大きい金属でもよいが、フェライト、γ−酸化鉄のような強磁性酸化物や強磁性合金も使用される。
【００１１】
本発明において、粉体の材質としては、また有機性物質からなる粉体を使用できる。本発明の粉体を構成する有機性物質としては、天然および合成の高分子化合物が挙げられる。合成の高分子化合物としては、ポリスチレン、ポリエチレン、ポリプロピレン、ポリアクリルエステル、ポリメタアクリルエステル、これらを構成するモノマーと他のモノマーとの共重合物が挙げられる。また、天然高分子化合物としては、でんぷん、アガロース、セルロース、ゼラチンなどが挙げられる。その他、アセチルセルロース、ヒドロキシエチルセルロース等の半合成の高分子化合物も使用できる。前記有機高分子化合物の粉体は不均一な形状の粉体でも良いが、懸濁重合法やシード重合法を用いて形成される、あるいは溶液分散法等で形成される球形の粉体であることが好ましい。これらの有機性物質もそのものによっては金属塩水溶液の反応条件により直接接するときにはその表面が侵されるものがあるので、本発明によりその影響を防ぐことができる。
【００１２】
本発明においてフェライト、γ−酸化鉄、酸化チタン等のような希薄な強酸には耐え得る物質を核物質として使用する場合、金属塩水溶液の反応に直接接するときでもその表面が侵されることはかなり少ない。しかしながら、その水溶液が粉体の内部に侵入しているので、その多層被覆粒子が変質している可能性がある。
また、金属鉄粉体、金属ニッケル粉体、金属アルミニウム粉体、ポリスチレン製ビーズ、ポリメタアクリルエステル製ビーズ、でんぷん製ビーズやアセチルセルロース製ビーズ等のような粉体は、強酸の水溶液中ではその濃度が希薄であっても表面が変質し、例えば失透する等の最終製品の品質に影響を受ける場合があるので、そのような物質を核物質として使用する場合、その表面に金属酸化物皮膜を被覆するためには、前記硫酸チタン、塩化チタン、硫酸アルミニウム等のような金属塩を原料として核物質の表面を被覆することは好ましくない。
【００１３】
前記した金属塩の反応のうち、最も一般的である金属塩水溶液の反応による沈殿という処理に用いられる金属塩についていうと、金属の酸性塩の場合が特に問題となる。金属塩の反応においては、中和や熱分解が代表的に用いられるが、それ以外の反応でもよい。
本発明において、金属塩として使用される金属は、鉄、ニッケル、クロム、チタン、亜鉛、アルミニウム、カドミウム、ジルコニウム、ケイ素、錫、鉛、リチウム、インジウム、ネオジウム、ビスマス、セリウム、アンチモン等の他、カルシウム、マグネシウム、バリウム等が挙げられる。また、これら金属の塩としては、硫酸、硝酸、塩酸、シュウ酸、炭酸やカルボン酸の塩が挙げられる。さらにまた、前記金属のキレート錯体も含まれる。本発明において使用される金属塩の種類は、その粉体の表面に付与しようとする性質や製造に際して適用する手段に応じてそれに適するものが選択される。
【００１４】
【発明の実施の形態】
本発明においては、多層被覆粉体の核となる粒子の上にそれを保護する意味でまず金属アルコキシドの加水分解による金属酸化物又は金属水酸化物の膜を形成する。この多層被覆粉体の層の１つに金属膜を形成する場合においては、その金属膜は前記の金属アルコキシドによる金属酸化物又は金属水酸化物の膜の上に設けることが必要である。また、金属膜は、金属アルコキシドによる金属酸化物又は金属水酸化物の膜が複数層ある場合には、それらの層の間に設けることができるが、前記金属酸化物又は金属水酸化物の膜より下に設けることは好ましくない。
【００１５】
本発明においては、多層被覆粉体の核となる粒子の表面に、被覆膜を形成させようとする金属水酸化物皮膜あるいは金属酸化物膜の成分である金属のアルコキシドを加水分解して、その金属水酸化物皮膜あるいは金属酸化物膜を形成する。この方法は、前記の金属アルコキシドの溶液（有機溶剤または有機溶剤と水の混合溶剤であることが多い。）中に、核物質の粉体を分散し、粉体を分散させた溶液に水または弱いアルカリ性水溶液を添加して金属アルコキシドを加水分解することにより、前記粉体の表面上にその金属の水酸化物皮膜あるいは酸化物皮膜を生成させる方法である。
この方法により多層金属酸化物膜粉体を製造する方法は、特開平６−２２８６０４号公報や特開平７−９０３１０号公報に記載されている。
この加水分解による金属酸化物の製造方法はゾル−ゲル法と呼ばれ、微細で均一な組成の酸化物が形成されるものであって、この方法を粉体に対して適用することにより、粉体の粒子の上に均一で厚さの厚いかつ緻密な膜が得られる。金属アルコキシドとしては、亜鉛、アルミニウム、カドミウム、チタン、ジルコニウム、タンタル、ケイ素等必要な金属酸化物に対応する金属のアルコキシドが選択される。
【００１６】
金属アルコキシドは、一般に水により分解する場合には、有機溶媒の溶液として使用される。有機溶媒は、アルコール、例えばエタノール、メタノール等、またはケトン類等が使用される。有機溶媒は脱水したものを使用することが好ましい。金属アルコキシド溶液の濃度は、溶解する金属アルコキシドの種類や有機溶媒の種類によって変わるが、最適な条件を設定する。金属アルコキシド溶液の濃度と金属アルコキシド溶液の粉体に対する使用量により、粉体上の金属水酸化物膜あるいは金属酸化物膜の厚さが決まる。
金属酸化物膜が生成した粉体は、溶液から取り出し乾燥すると、強固な金属酸化物膜が得られる。乾燥は真空乾燥することが好ましい。なお、無機粉体が核粒子の場合、さらに真空あるいは不活性雰囲気中で２００〜８００℃で０．５〜６時間熱処理すると、さらに強固な膜となり好ましい。
【００１７】
前記したように、粉体の粒子の表面上に金属アルコキシドによる金属水酸化物膜あるいは金属酸化物膜を形成した粒子の上に、金属塩の反応により金属水酸化物膜あるいは金属酸化物膜を析出させる。
そのための方法の一つは、硫酸チタン、硫酸アルミニウム等のような金属塩を原料とし、これら金属塩の水溶液中に核となる粒子を浸漬し、苛性アルカリ、アンモニアまたは尿素等の水溶液を用いて系を中和し、生成する金属水酸化物あるいは金属酸化物を粉体粒子のまわりに析出させることにより行うことができる。本発明において粉体粒子の表面に金属酸化物膜を析出させる別の方法は、硫酸チタンや硫酸ジルコンのように、加熱により分解してチタン酸化物やジルコン酸化物を析出させるような金属塩を原料とし、これら金属塩の水溶液中に粉体粒子を浸漬し、加熱して分解させ、粉体粒子のまわりに金属酸化物膜を析出させることにより被覆膜を形成するものである。
【００１８】
これらの金属塩による金属酸化物等の膜は、複数層形成してもよく、またそれらの金属酸化物等の膜の上に、必要により金属アルコキシドによる金属酸化物等の膜を形成することもできる。
このようにして、核となる粉体粒子の上に多層の膜を形成することができ、しかもその際、各層の厚さが所定の厚さをもつように形成条件を設定することにより、目的とする特性を得ることができるようにすることができる。
このようにして、本発明においては、核となる粉体粒子の表面に金属アルコキシドによる金属酸化物等の膜を形成したものは、その上に金属塩による金属酸化物等の膜を形成しても、その形成処理の際に粉体粒子に悪影響を与えないので、簡単な操作でかつ安価な原料である金属塩を用いて金属酸化物等の膜を多層に形成することができる。特に、高価な金属アルコキシドを原料とすることなく、重層膜被覆粉体とすることができる点は重要な利点である。
【００１９】
本発明の多層膜被覆粉体を製造する方法では、多層被覆膜を連続した工程として製作しても良く、また、各被覆膜を１層ずつ製作、あるいは単層製作と複層連続製作を組み合わせるなど種々の方法で製作することができる。
なお、前記した金属膜を被覆する方法としては、無電解メッキ法による他、接触電気メッキ法によって設けることもでき、またスパッタリング法によって設けることもできる。しかしながら、接触電気メッキ法では粉体が電極に接触しないときにはメッキされず、スパッタリング法においては、粉体に金属蒸気が均一に当たらず、いずれの方法も各粉体にごとに被覆される膜厚が異なる。これに対し無電解メッキによる皮膜形成法では緻密で均一な膜を形成でき、かつ膜厚の調節がし易いので好ましい。
【００２０】
前記したようにして製造した表面に複数層の金属酸化物膜を有する粉体は、選択した粉体の材質、及び表面に被覆した膜の金属酸化物の材質により、種々の性質を賦与することができるので、それぞれの目的の用途に適用することができる。例えば、粉体として磁性体の金属鉄、窒化鉄、四三酸化鉄などを用い、その上の膜として前記磁性体に比べて屈折率のより低い酸化ケイ素を被覆し、その外膜としてより屈折率の高いや酸化チタンの層を被覆すれば、白色度の高い磁性粉が得られる。また、粉体の核として銀、銅あるいはアルミニウム等の導体を用い、該金属層の上に金属酸化物として例えば酸化アルミニウムのような電気絶縁性の被覆膜を被覆すれば、電気絶縁性の表面層を有する熱伝導性粉体が得られる。
【００２１】
また、例えば、物体の表面に、屈折率の異なる被覆を、膜の物質の屈折率と膜の厚さとの積が電磁波の４分の１に相当する厚さだけ設けると、干渉により光は大部分反射（フレネル反射）され、この作用を利用し、例えば鉄、コバルト、ニッケルなどの金属粉末あるいは合金粉末、あるいは窒化鉄の粉末などの磁性体を芯とし、この表面に銀あるいはコバルト等の高い反射率の金属層を設け、さらにその外側に前記金属より屈折率の低い酸化ケイ素のような酸化物層を酸化物の屈折率と膜の厚さとの積が可視光の４分の１波長の厚さとして設け、さらにその上に厚さが物質の屈折率と膜の厚さとの積が可視光の４分の１波長の厚さの酸化ジルコンのような屈折率の高い酸化物層を被覆することにより光を反射して、白色に輝いた磁性トナー用磁性粉体を製造することができる。
また、製造された粉体を不活性ガス雰囲気の中で温度２００℃〜８００℃で熱処理することにより、さらに強固で白色度の高い粉体とすることができる。上記、粉体を熱処理する場合、熱処理された粉体の各層において物質の屈折率と膜の厚さとの積が可視光の４分の１波長の厚さになる条件が満たされなければならない。
【００２２】
さらにその粉体の上に着色層を設け、さらにその上に樹脂層を設ければ、カラー磁性トナーを製造することができる。なお、可視光の波長は幅があるので、磁性トナーを構成する粒子の酸化物と金属の各層の厚さは、物質の屈折率と膜の厚さとの積が可視光の４分の１波長の厚さに近い範囲で多少異なるようにしたものを交互に複数設けてもよい。
多層膜被覆粉体を干渉反射で着色するカラー粉体とする場合には、目的の分光波長の光が反射されるように、高屈折率膜と低屈折率膜を交互にフレネル干渉に必要な膜の厚みに製膜する。
図１は、そのような粉体粒子を断面図により説明するものであって、粒子１（ガラスビーズ）を芯とし、その表面上に２の金属膜を設け、その上にアルコキシドを原料としてなる３の低屈折率金属酸化物膜Ａとその上に４の高屈折率金属酸化物膜Ｂが設けられた干渉反射で着色するカラー粉体の断面図である。
【００２３】
次に、本発明において使用する原料、特に金属塩について説明する。
高屈折率の膜を製膜するのに使用する原料としては、酸化チタン膜用には、チタンのハロゲン化物、硫酸塩等、酸化ジルコン膜用には、ジルコンのハロゲン化物、硫酸塩、カルボン酸塩、シュウ酸塩、キレート錯体等、酸化セリウム膜用には、セリウムのハロゲン化物、硫酸塩、カルボン酸塩、シュウ酸塩等、酸化ビスマス膜用には、ビスマスのハロゲン化物、硝酸塩、カルボン酸塩等、酸化インジゥム膜用には、インジウムのハロゲン化物、硫酸塩等が好ましい。
また、低屈折率の膜を製膜するのに使用する原料としては、酸化シリコン膜用には、ケイ酸ソーダ、水ガラス、ケイ素のハロゲン化物、アルキルシリケート等の有機ケイ素化合物とその重合体等、酸化アルミニウム膜用には、アルミニウムのハロゲン化物、硫酸塩、キレート錯体等、酸化マグネシウム膜用には、マグネシウムの硫酸塩、ハロゲン化物等が好ましい。
また、例えば酸化チタン膜の場合には、塩化チタンに硫酸チタンを混合すると、より低温で屈折率の高いルチル型の酸化チタン膜になる等の効果がある。
【００２４】
また、被覆の際の反応温度は各金属塩や金属アルコオキシドの種類に適した温度に管理して被覆することにより、より完全な酸化物膜を製作することができる。
被覆膜は製作後、熱処理を施し、完全に酸化物膜とすることが好ましい。
水酸化物膜あるいは酸化物膜を形成し、それを熱処理するには、各層を被覆する毎に熱処理しても良く、また、目的の多層膜を完成後最後に熱処理しても良い。
また、マグネシア膜を形成した後は、マグネシアは水和し易いので、有機溶媒、好ましくはアルコール中でその上にチタンアルコキシドを被覆するのが好ましい。
【００２５】
【実施例】
粉体の表面に金属酸化物膜を複数層有する多層膜被覆粉体を製造する例を以下に実施例を示して説明する。しかし本発明は以下の実施例によって制限されるものではない。
【００２６】
実施例１
金属酸化物膜の製膜：（金属鉄粉末表面へのチタニア膜およびシリカ膜の被覆）
１層目シリカコーティング
球状金属鉄粉体（平均粒径１．８μｍ）２０ｇに対し、エタノール１００ｍｌを加え、粉体を分散し、容器をオイルバス上で加熱して、液の温度を５５℃に保持した。これにシリコンエトキシド６ｇとアンモニア水（２９％）６ｇおよび水８ｇを添加し、攪拌しながら３時間反応させた。反応後十分の量のエタノールで希釈・洗浄し、ろ過し、真空乾燥機で１８０℃８時間乾燥した。乾燥後、回転式チューブ炉で窒素雰囲気で６５０℃で３０分間加熱処理し、シリカコート粉体Ａを得た。得られたシリカコート粉体Ａの分散状態は非常に良好であった。
【００２７】
２層目チタニアコーティング
前記得られたシリカコート粉体Ａ１０ｇを蒸留水中に硫酸チタニル１６ｇを溶解した溶液に加えて分散し、それを入れた容器をオイルバス上で９０℃で６時間加熱保持した。
保持後、十分の量の蒸留水でｐＨ５になるまで洗浄し、８時間乾燥した。乾燥後、チタニアシリカコート粉体Ａを得た。得られたチタニアシリカコート粉体Ａは分散性が良く、それぞれ単粒子であった。
また、この粉体の分光反射曲線のピーク波長は５５８ｎｍであり、ピーク波長での反射率は３３％で、青緑色であった。
【００２８】
比較例１
金属酸化物膜の製膜：（金属鉄粉末表面にシリカコートをしない場合のチタニアコーティング）
脱イオン水１００ｍｌを入れた容器をオイルバス上で加熱して８０℃に保持して、脱イオン水を加熱しておき、それにカルボニル鉄粉体Ａ１０ｇを分散し、攪拌しながらエタノール１００ｍｌに４塩化チタンを７ｇを混合した溶液を６０分間にわたって滴下した。
滴下後、８０℃の温度を保持しながら２時間分解製膜反応を行った。
反応終了後、固形分は黄色の粉体となり、鉄粉は完全に溶解し、チタニアゲルだけになった。
鉄粉は、４塩化チタンの存在下あるいはそれからのチタニア形成時に生じる塩酸により溶解されたと考えられる。従って、下に酸化膜を形成しておかない場合にはチタニア膜の製膜はできない。
【００２９】
実施例２
金属酸化物膜の製膜：（金属鉄粉末表面へのチタニア膜およびシリカ膜の被覆）  １層目シリカコーティング
実施例１と同様に、球状金属鉄粉体（平均粒径１．８μｍ）２０ｇに対し、エタノール１００ｍｌを加え、粉体を分散し、容器をオイルバス上で加熱して、液の温度を５５℃に保持した。これにシリコンエトキシド６ｇとアンモニア水（２９％）６ｇおよび水８ｇを添加し、攪拌しながら３時間反応させた。反応後十分の量のエタノールで希釈・洗浄し、ろ過し、真空乾燥機で１８０℃、８時間乾燥した。乾燥後、回転式チューブ炉で窒素雰囲気で６５０℃で３０分間加熱処理し、シリカコート粉体Ｂを得た。得られたシリカコート粉体Ｂの分散状態は非常に良好であった。
【００３０】
２層目チタニアコーティング
脱イオン水１００ｍｌを入れた容器をオイルバス上で加熱してオイルの温度を８０℃に保持した。加熱された脱イオン水の中に前記シリカコート粉体Ｂ１０ｇを分散し、攪拌しながらエタノール１００ｍｌに４塩化チタン７ｇを混合した溶液を６０分間かけて滴下した。
滴下後、８０℃の温度を保持しながら２時間分解製膜反応を行った。
反応終了後、固形分をろ過し、さらに十分の量の蒸留水で洗浄した。最後にアンモニア水で洗浄し、ｐＨ８とした。その後エタノール２００ｍｌを添加し、洗浄後真空乾燥機で乾燥した。
得られたチタニアシリカコート粉Ｂは、分光反射曲線のピーク波長は６６０ｎｍで、反射率が４０％の肌色の粉体になった。
【００３１】
実施例３
１層目シリカコーティング
球状金属鉄粉体（平均粒径１．８μｍ）２０ｇに対し、エタノール１００ｍｌを加え、粉体を分散し、これにシリコンエトキシド６ｇとアンモニア水（２９％）１１ｇおよび水８ｇを添加し、攪拌しながら３時間反応させた。反応後十分の量のエタノールで希釈・洗浄し、ろ過し、真空乾燥機で１８０℃８時間乾燥した。乾燥後、回転式チューブ炉で窒素雰囲気で６５０℃で３０分間加熱処理し、シリカコート粉体Ｃを得た。得られたシリカコート粉体Ｃの分散状態は非常に良好であった。
【００３２】
２層目チタニアコーティング
容器をオイルバス上で加熱してオイルの温度を８０℃に保持した。脱イオン水１００ｍｌに加熱処理し、その中にシリカコート粉体Ｃ１０ｇを分散し、攪拌しながらエタノール１００ｍｌに４塩化チタン１１ｇを混合した溶液を６０分間かけて滴下した。
滴下後、８０℃の温度を保持しながら２時間分解製膜反応を行った。
反応終了後、固形分をろ過し、さらに十分の量の蒸留水で洗浄した。最後にアンモニア水で洗浄し、ｐＨ８とした。その後エタノール２００ｍｌを添加し、洗浄後真空乾燥機で乾燥した。乾燥後、回転式チューブ炉で窒素雰囲気で６５０℃で３０分間加熱処理し、チタニアシリカコート粉体Ｄを得た。
得られたチタニアシリカコート粉体Ｄの分散状態は非常に良好であった。また、分光反射曲線のピーク波長は６６０ｎｍで、反射率が４０％の肌色の粉体になった。
【００３３】
３層目シリカコーティング
チタニアシリカコート粉体Ｄ２０ｇに対し水１００ｍｌを加え、粉体を分散し、これに水ガラス１１ｇ、水８ｇを添加し、攪拌しながら０．０５ｍｏｌ／リットルの塩酸水溶液２５０ｍｌを１時間にわたって滴下し、８０℃に昇温し、３時間反応させた。
反応終了後、十分の量の蒸留水で希釈洗浄し、ろ過し、真空乾燥機で１８０℃８時間乾燥した。乾燥後、回転式チューブ炉で窒素雰囲気で６５０℃で３０分間加熱処理し、シリカチタニアシリカコート粉体Ｅ（以下単に「シリカ・チタニア粉体Ｅ」という）を得た。得られたシリカ・チタニアコート粉体Ｅの分散状態は非常に良好であった。
【００３４】
４層目チタニアコーティング
脱イオン水１００ｍｌを入れた容器をオイルバス上で加熱してオイルの温度を８０℃に保持した。加熱した脱イオン水の中にシリカ・チタニアコート粉体Ｅ１０ｇを分散し、攪拌しながらエタノール１００ｍｌに４塩化チタン１１ｇを混合した溶液を６０分間かけて滴下した。
滴下後、８０℃の温度を保持しながら２時間分解製膜反応を行った。
反応終了後、固形分をろ過し、さらに十分の量の蒸留水で洗浄した。最後にアンモニア水で洗浄し、ｐＨ８とした。その後エタノール２００ｍｌを添加し、洗浄後真空乾燥機で乾燥した。
得られた４層目にチタニアコーティングを有するシリカ・チタニア粉体Ｆは、分光反射曲線のピーク波長は７８０ｎｍで、反射率が５６％で、赤紫色の粉体になった。
【００３５】
【発明の効果】
本発明により、金属酸化物膜被覆用の原料に安価な金属塩を使用できる技術を開発できたことにより、金属酸化物膜被覆粉体が安価に製造できるため、従来より広い用途に使用できる。
多層被覆の優れた機能をもつ金属酸化膜被覆粉体も安価に製造できるため、汎用性のある粉体とすることができる。
酸に腐食し易い金属やプラスチックからなる粉体にも、金属アルコキシドを原料とする金属酸化物膜被覆は第１層にのみ適用することで、第２層以降の被覆の形成にはより安価な金属塩を使用できるので、従来より広い用途に使用できる。本発明により、耐光性のあるカラー磁性トナー粉体およびそれを製造する技術が提供できる。
ガラスビーズに干渉多層被覆を施せば、他に着色剤を必要とせず、カラー磁性トナーやカラー磁性インクが製造できる。また、このビーズは特徴ある再帰顔料を提供する。
【図面の簡単な説明】
【図１】本発明の多層膜被覆粉体の断面図
【符号の説明】
１    粉体
２    金属膜
３    低屈折率金属酸化物膜
４    高屈折率金属酸化物膜
【図１】
0003670395.tif 000002